FR 2693210 A1 19940107 FR 9208269 A 19920703 PROCEDE ET DISPOSITIF D'INTRODUCTION DE MATIèRE DANS LA MASSE D'UN NATERIAU A POROSITE OUVERTE, ET MATéRIAU OBTENU AVEC UN TEL PROCEDE La présente invention concerne un procédé et un dispositif d'introduction de matière dans la masse d'un matériau à porosité ouverte, et un matériau consolidé ou étanche obtenu par la mise en oeuvre d'un tel procédé. Le matériau à porosité ouverte peut être, par exemple, du bois, du béton, de l'argile, de la pierre, à base de granite, de gypse, de grès ou de tout autre type de matériau. I1 peut être naturel ou artificiel. I1 peut également être composite comme par exemple du béton renforcé par des armatures métalliques. La porosité est définie comme étant le rapport entre le volume des vides contenus dans le matériau et le volume total du matériau, le vide se présentant sous forme de canaux ou de cavités dans le matériau. Par matériau à porosité ouverte, il convient d'entendre un matériau dont une partie au moins des cavités et canaux qu'il comporte communiquent les uns avec les autres pour former des espaces vides continus d'un coté à l'autre du matériau. L'invention est applicable à la consolidation de terrains ou de fondations, par exemple pour des barrages, des ponts, etc. Une autre application de l'invention consiste à rendre étanche un matériau à l'eau et/ou isolant à l'électricité. L'invention trouve par ailleurs une application particulièrement importante bien que non exclusive, dans le domaine de la consolidation de pierres, par exemple de pierres appartenant à un ouvrage d'art ou à un monument historique qui est dégradé ou risque d'être dégradé par la pollution ou des phénomènes de lixiviation naturelle et/ou artificielle. Elle permet également de réparer et consolider des objets d'art anciens en mauvais état. On connaît déjà des procédés de consolidation de matériaux. Par exemple dans le cas des pierres, il existe des procédés consistant à faire migrer des éléments de protection dans la zone superficielle des pierres, voire dans certaines de leurs parties internes via des fissures ou des lézardes. On sait ainsi faire pénétrer du silicate d'éthyle jusqu'à 5cm de profondeur dans certains matériaux. Mais de tels procédés présentent différents inconvénients - ils ne permettent pas une consolidation en profondeur et sensiblement homogène du matériau dans la masse - ils nécessitent en général la mise en pression du produit consolidant - ils ne réalisent qu'une protection superficielle. I1 existe également un procédé de consolidation de matériaux argileux par électro-osmose. Un tel procédé s'apparente plutôt à une diffusion sous champ électrique en milieu humide, le long d'une paroi présentant un potentiel zéta notablement différent de zéro. I1 présente donc de ce fait des inconvénients notamment de mise en oeuvre et reste limité au cas de consolidation des argiles. La présente invention vise à fournir un procédé, un dispositif et des matériaux répondant mieux que ceux antérieurement connus aux exigences de la pratique, notamment en ce qu'ils autorisent une excellente consolidation dans la masse du matériau traité et/ou permettent de le rendre plus étanche à l'eau ou plus isolant à l'électricité, ou les deux, de façon satisfaisante. Dans ce but, l'invention propose, notamment, un procédé d'introduction de matière dans la masse d'un matériau à porosité ouverte, caractérisé - en ce que l'on réalise une migration électrophorétique dans la masse de ce matériau d'une dispersion d'espèces ioniques au sein d'une solution, sous l'effet d'un champ électrique appliqué entre une première zone et une seconde zone distincte de ce matériau, - en ce que ladite dispersion contient deux espèces ioniques réactives de signes opposés, ces espèces ioniques étant normalement susceptibles d'interagir entre elles pour produire un élément dur ou imperméable, ou les deux à la fois, le cas échéant sous réserve d'un ajustement préalable de leurs proportions relatives au sein de la dispersion afin d'orienter ladite interaction vers la production de cet élément dur et/ou imperméable, - en ce que celle des deux espèces ioniques réactives dont la charge est de signe opposé au potentiel zéta du matériau (pour autant que celui-ci présente un potentiel zéta différent de zéro) est associée à un vecteur ayant un potentiel zéta de même signe que celui du matériau, formant une barrière électriquement isolante entre ladite espèce de signe opposé et à la fois le matériau et l'autre espèce ionique réactive, et dont la stabilité peut être préservée pendant un temps suffisant pour assurer une répartition approximativement uniforme entre la première et la seconde zone dans une partie au moins de la masse du matériau, sous l'effet du champ électrique. Dans le cas où le potentiel zéta du matériau serait égal à zéro, notons qu'on peut alors choisir indifféremment d'associer le vecteur à l'une ou l'autre des espèces ioniques réactives. Rappelons que le potentiel zéta d'un élément placé dans un liquide en déplacement relatif par rapport à l'élément, est le potentiel électrocinétique qui existe entre la surface séparant la zone de liquide fixe qui se trouve immédiatement en contact avec l'élément et la zone de liquide adjacente qui est en déplacement relatif par rapport à l'élément. I1 est défini par la formule suivante: 4E pZ = D avec: n : viscosité de la phase dispersante (eau) (10~ P1) : mobilité de la particule (en cm.V-1.s-l), et D : constante diélectrique de la phase dispersante (eau). A cet égard, on peut faire également référence à la définition donnée dans des ouvrages tels que "ZETA POTENTIAL in colloid science - Principles and applications" de Robert J. HUNTER - Academic Press 1981 ou "Control of colloid stability through zeta Potential" de Thomas M. RIDDICK - Creative Press NYC ; publié par la société Zeta meter Inc. Dans un mode de réalisation avantageux, la matière dont est constituée le vecteur est telle qu'une interruption de l'application du champ électrique entraîne, à terme ou sensiblement immédiatement, une disparition de la barrière. Avantageusement la matière du vecteur est telle qu'une augmentation sensible du champ électrique au-delà d'un seuil approximativement prédéterminé entraîne une disparition de la barrière. Dans un autre mode de réalisation, un apport de chaleur externe au matériau au-delà d'un certain seuil de température entraîne une disparition de la barrière. L'invention propose également un procédé d'introduction et de formation in situ de matière, dans la masse d'un matériau à porosité ouverte, caractérisé - en ce que l'on réalise une migration électrophorétique dans la masse de ce matériau d'une dispersion d'espèces ioniques au sein d'une solution, sous l'effet d'un champ électrique appliqué entre une première zone et une seconde zone distincte de ce matériau, - en ce que ladite dispersion contient deux espèces ioniques réactives de signes opposés, ces espèces ioniques étant normalement susceptibles d'interagir entre elles pour produire un élément dur ou imperméable, ou les deux à la fois, le cas échéant sous réserve d'un ajustement préalable de leurs proportions relatives au sein de la dispersion afin d'orienter ladite interaction vers la production de cet élément dur et/ou imperméable, - en ce que l'on masque l'activité électrique de celle des deux espèces ioniques réactives dont la charge est de signe opposé au potentiel zéta du matériau en l'associant à un vecteur ayant un potentiel zéta de même signe que celui du matériau, formant une barrière électrique sensiblement étanche entre espèces réactives et matériau, de signes opposés, tant que sont maintenues les conditions opératoires de la diffusion électrophorétique, mais instable lorsqu'on applique au matériau d'autres conditions opératoires déterminées, - et en ce que l'on applique lesdites autres conditions opératoires déterminées lorsque les espèces sont réparties de façon approximativement uniforme entre la première et la seconde zone dans une partie au moins de la masse du matériau. Avantageusement les autres conditions opératoires déterminées comprennent l'interruption de l'application du champ électrique. Dans autre un mode de réalisation avantageux, les autres conditions opératoires déterminées comprennent l'augmentation sensible de l'intensité du champ électrique au-delà d'un seuil compatible avec la stabilité de la barrière sensiblement étanche. Avantageusement également les autres conditions opératoires déterminées comprennent un apport de chaleur au matériau au-delà d'un seuil compatible avec la stabilité de la barrière sensiblement étanche. Le matériau peut par exemple et notamment être chauffé par apport externe de chaleur ou être directement chauffé dans la masse, par micro-onde ou par effet Joule par exemple. Dans des modes de réalisation avantageux du procédé selon l'invention, on a de plus recours à l'une et/ou l'autre des dispositions suivantes - Le procédé est appliqué à la consolidation du matériau. - Le vecteur est formé de vésicules lipidiques à base de molécules amphiphiles, propres à encapsuler l'espèce ionique dont le signe est opposé à celui du potentiel zéta du matériau. - Les molécules amphiphiles du vecteur d'encapsulage sont choisies parmi les agents tensio-actifs ou les phospholipides. On emploiera par exemple des agents tensio-actifs dispersants, anioniques pour une charge négative, dont notamment les polyphosphates ou les polyacrylates, cationiques pour une charge positive, dont notamment les alkylammonium. - Le procédé est caractérisé - en ce qu'il est appliqué à la consolidation d'un matériau lithique tel que de la pierre ou du béton poreux, - en ce que les espèces ioniques de signes opposés comportent des ions Ca++ et des ions Po43~ - en ce que ce sont les ions Ca++ qui sont encapsulés dans le vecteur - et en ce que les proportions relatives de ces espèces ioniques sont ajustées au préalable, compte tenu le cas échéant des éléments constitutifs du matériau lithique, de façon à entraîner une formation de phosphate calcique au sein même de la masse traitée du matériau, éventuellement après application des autres conditions aléatoires déterminées. - Les phosphates calciques formés comprennent essentiellement de l'apatite. - L'apatite est de l'hydroxyapatite. - La formule générale du phosphate calcique recherché étant donnée par l'équation suivante Ca1o-x(Po4)6-x-y(Hpo4)y(oH)2-z x, y et z étant liés par la relation d'équilibre des charges suivante: 2(10-x) = 3(6-x-y) + 2y + 2 - z avec x + y + z = O pour O Pb2+, Ln+, Na+, Mg2+, et/ou un ou plusieurs ions P043 par un ou plusieurs éléments choisis parmi V043 , Aso43- , Sio44- , Co32- , HPO S042- , et/ou un ou plusieurs ions OH- par un ou plusieurs éléments choisis parmi F- , CI-, CO32-,S2-. - Les vésicules sont "molles" ou "souples", de taille compatible avec le diamètre moyen des cavités ou pores du matériau ; de façon surprenante, elles peuvent notamment être de diamètre moyen supérieur au diamètre moyen des cavités vides du matériau. Par vésicules souples il convient d'entendre des vésicules qui présentent une température de transition de phase inférieure à 50 C. - Le diamètre moyen des vésicules est inférieur à de l'ordre de 500 nm, voire à de l'ordre de 300 nm, et avantageusement à de l'ordre de 250 nm, par exemple de l'ordre de 100 nm (notamment dans le cas de certains grès). - Le procédé est appliqué à rendre étanche le matériau. Il peut s'agir d'une étanchéité à l'eau, et/ou à l'air, et/ou une isolation à l'électricité. - Le vecteur est formé de structures matricielles à base de molécules hydrophiles insolubles (ou très peu solubles), propres à capter l'espèce ionique dont le signe est opposé à celui du potentiel zéta du matériau. Par insoluble, il faut notamment entendre une solubilité de la structure inférieure à lmg/l, voire 10~3mg/l. - L'espèce ionique captée par la structure matricielle est choisie parmi les molécules non hydrosolubles telles que les polymères biologiques naturels (cellulose par exemple) et les polymères de synthèse (les carbomères par exemple). - Le potentiel zéta du vecteur et/ou des espèces ioniques est supérieur à 20 mVolts en valeur absolue, et avantageusement compris entre de l'ordre de 20 mVolts et de l'ordre de 60 Volts. L'invention propose également un matériau tel qu'obtenu par le procédé de consolidation qui est décrit précédemment. Le matériau de l'invention peut également être défini de la façon suivante - Il s'agit d'un matériau lithique consolidé caractérisé par des pores chargés en apatite répartie sur une portion au moins de l'épaisseur dudit matériau lithique. - Il s'agit d'un matériau lithique consolidé caractérisé par des pores chargés en apatite sensiblement répartie sur la totalité de l'épaisseur dudit matériau. - Le matériau lithique consolidé est caractérisé par des pores chargés en hydroxyapatite. - Il s'agit d'un matériau étanche caractérisé par des pores chargés en matière hydrophobe choisie parmi les polymères biologiques naturels et les polymères de synthèse, ladite matière étant sensiblement répartie sur une portion au moins de l'épaisseur dudit matériau. - Le matériau étanche est caractérisé par des pores chargés en matière hydrophobe choisie parmi les polymères biologiques naturels et les polymères de synthèse, ladite matière étant sensiblement répartie sur la totalité de l'épaisseur dudit matériau. - Le matériau lithique étanche est de la pierre, du béton ou du béton renforcé par des armatures. L'invention concerne également un dispositif d'introduction de matière dans la masse d'un matériau à porosité ouverte présentant au moins deux faces externes distinctes, en vis à vis, de chaque coté dudit matériau, à savoir une première face et une seconde face, caractérisé en ce qu'il comporte - une première enceinte de rétention d'une première solution, comprenant une paroi ouverte et des moyens d'application de ladite paroi ouverte de façon sensiblement étanche sur ladite première face, - une seconde enceinte de rétention d'une seconde solution, comprenant une paroi ouverte et des moyens d'application de ladite paroi ouverte de ladite seconde enceinte de façon sensiblement étanche sur la dite seconde face, - des moyens générateurs d'un champ électrique entre la première face et la seconde face, agencés pour permettre la migration électrophorétique d'espèces ioniques dispersées dans la première solution au travers du matériau vers la seconde solution, et - des moyens d'alimentation en continu de la première solution avec au moins une desdites espèces ioniques. Une face peut notamment et par exemple être une portion de surface continue. Avantageusement le champ électrique est compris entre de l'ordre de 0,1 V/cm et de l'ordre de 20 V/cm, et plus particulièrement inférieur à de l'ordre de 10 V/cm. Dans des modes de réalisation avantageux, on a de plus recours à l'une et/ou l'autre des dispositions suivantes - Le dispositif comporte de plus des moyens de prélèvement et d'analyse du contenu de la seconde solution en espèces ioniques correspondant aux espèces introduites dans la première solution. - Le dispositif comporte des moyens permettant d'augmenter sensiblement l'intensité du champ électrique au-delà d'un seuil déterminé. - Le dispositif comporte des moyens de chauffage externe du matériau au-delà d'un seuil déterminé. - Le dispositif comporte des moyens de chauffage interne du matériau au-delà d'un seuil déterminé, par exemple par micro-onde. L'invention sera mieux comprise à la lecture de la description qui suit de modes particuliers de réalisation, donnés à titre d'exemples non limitatifs. La description se réfère aux dessins qui l'accompagnent, dans lesquels - la figure 1 est un schéma montrant le principe mis en oeuvre dans l'invention, avec encapsulage d'une espèce cationique dans un vecteur se présentant sous forme de vésicules ; - la figure 2 est un schéma de principe d'un dispositif selon un premier mode de réalisation de l'invention appliqué à la consolidation d'une pièce de forme quelconque - la figure 3 est un schéma de principe d'un dispositif selon un second mode de réalisation de l'invention appliqué à la consolidation d'un terrain - la figure 4 montre schématiquement les différentes voies d'obtention de l'hydroxyapatite dans le cas d'une consolidation de matériau lithique selon un mode de réalisation de l'invention;; - la figure 5 donne le diagramme de phases du système CaO-P205 (phosphate calcique), à température ambiante - la figure 6 est un diagramme donné à titre d'exemple, montrant l'augmentation et la brusque chute de conductivité électrique d'un matériau avant, pendant et après consolidation d'une carotte de grès selon le mode de réalisation de l'invention plus particulièrement décrit ici. La figure 1 est un schéma du principe mis en oeuvre dans l'invention. Ce principe repose sur l'introduction au sein d'un matériau 1 de potentiel zéta 2 déterminé, (par exemple de signe négatif et égal à de l'ordre de - 40mV), présentant une porosité ouverte (3), de deux espèces ioniques de signes opposés, à savoir une espèce cationique 4 et une expèce anionique 5. Le matériau a été au préalable humidifié, et se trouve placé entre deux solutions 6 et 7, respectivement en contact avec les faces 8 et 9 opposes et delimitant la partie du matériau à traiter. L'espèce ionique de signe opposé à celui du potentiel zéta du matériau (ici les cations 4), est susceptible d'interagir (flèche 10) avec l'espèce ionique de même signe que le matériau (ici les anions 5), ainsi qu'avec certain composant du matériau 1 (flèche 11), pour produire un élément 12 dur ou hydrophobe, ou les deux à la fois. Le procede permet à cet élément de se former un peu partout dans la masse de la partie de matériau 1 que l'on veut traiter, ce qui permet de le durcir et/ou de l'étancher de façon sensiblement homogène et en profondeur. Afin d'eviter aux cations d'interagir prématurément, on masque l'activité électrique de l'espèce cationique en l'associant à un vecteur 13, de potentiel zéta 14 de même signe que celui du matériau, qui forme une barrière électriquement isolante entre espèces et matériau de signes opposés. Cette protection est maintenue pendant un temps suffisant pour permettre le déplacement et la pénétration des espèces dans la masse sur l'épaisseur sensiblement souhaitée de matériau à consolider ou à étancher. Lorsque la protection disparaît, il y a alors interaction, l'élément 12, dur ou hydrophobe, se formant ensuite in situ, plus ou moins rapidement. Afin d'assurer le déplacement des ions, un champ électrique E, par exemple de quelques volts par centimètre, est appliqué au matériau dans la direction de la migration souhaitée, qui s'effectue donc par électrophorèse. Lorsque les espèces ioniques 4 et 5 se retrouvent dans la solution 7, puis forment des éléments durs 12, qui cristallisent, on est assuré que tout le matériau situé entre les faces 8 et 9, a bien éte consolidé. Sur la figure 1, le vecteur 13 est symbolisé sous forme d'une capsule. Nais d'autres vecteurs, comme une structure matricielle ou spongieuse par exemple, peuvent être utilisés dans l'invention, comme on l'a vu, en fonction notamment des applications et du but recherchés. La figure 2 montre de façon schématique un mode de réalisation d'un dispositif 15 selon l'invention, appliqué à la consolidation d'une pièce 16 de forme quelconque. Le dispositif comporte une première enceinte 17 de rétention d'une première solution 18 (anolyte) renfermant une anode 19. L'enceinte 17 comporte une paroi 20 munie d'une ouverture 21 applicable de façon étanche sur une première face 22 de la pièce 16. Des moyens d'application 23 schématisés en traits mixtes, comprenant par exemple des sangles ou des tirants de fixation sur le coprs du matériau, sont prévus. L'enceinte 17 est agencée pour faire "ventouse" sur la face 22, un joint 24 assurant par ailleurs 1' étanchéité. Un dispositif 25 de circulation de l'anolyte, permettant d'amener en continu, la dispersion d'espèces ioniques contenant les espèces ioniques réactives par exemple des ions calcium encapsulés dans des vésicules lipidiques de dimension nanométrique, dans une solution d'ions phosphate, est également prévu. Le dispositif 15 comporte également au moins une seconde enceinte 26 comportant une paroi ouverte 27 applicable de façon étanche sur la face 28 de la pièce 16, située de l'autre côté de ladite pièce par rapport à la face 22. L'enceinte 26 contient la solution 29 (catholyte) et est munie d'une cathode 30. Elle est fixée sur la pièce de façon similaire à l'enceinte 17. Un dispositif 31, de circulation du catholyte est prévu. I1 permet par exemple, et s'il y a lieu, d'ajuster le pH de l'anolyte avec lequel il peut être mis en communication à cet effet (de façon non représentée), et de faire des prélèvements pour mesure. Des moyens de vidange (non représentés) des enceintes sont egalement prévus. Sur la figure 2, on a délimité en traits interrompus la zone 32 consolide de la pièce 16. Le dispositif 15 comporte également des moyens 33 d'application d'une tension déterminée entre l'anode 19 et la cathode 30 au travers des solutions anolyte et catholyte et de la pièce 16 dont la zone 32 a été préalablement humidifiée. Les moyens 33 comprennent par exemple un générateur de courant de 200 Volts sous 5 ampères. Ces moyens 33 sont commandés par un appareil 34 de commande et de mesure, par exemple couplé de façon connue en elle-même à un micro-ordinateur (non représenté) de calcul et d'exploitation des résultats obtenus lors du fonctionnement du procédé. Le dispositif comprend également avantageusement des moyens 35 d'application d'autres conditions opératoires, par exemple des moyens de chauffage externe ou interne de la pièce. Les moyens 35, ainsi que les dispositifs 25 et 31, sont par exemple connectés à l'appareil de contrôle et de mesure 34 (traits mixtes), pour permettre un fonctionnement optimisé de l'ensemble du dispositif, de façon connue en elle-même. On va maintenant décrire plus précisément la mise en oeuvre et le fonctionnement du dispositif 15 de la figure 2. On met en place les enceintes 17 et 26 du dispositif 15 sur la pièce qui a été préalablement humidifiée, par exemple par imprégnation ou par projection, et on effectue les différentes connexions nécessaires avec les appareils et dispositifs décrits ci-dessus. Puis on remplit les enceintes des solutions anolyte et catholyte. La solution anolyte est préparée au fur et à mesure de façon connue en elle-même, pour éviter aux ions réactifs encapsulés d'être en présence trop longtemps avec les ions réactifs non encapsulés. En effet, en fonction par exemple de la constitution des parois des vésicules, il peut y avoir des risques de disparition prématurée de la barrière, cette disposition pouvant s'effectuer progressivement (cinétique lente) même en l'absence d'application de secondes conditions opératoires. On applique ensuite le champ électrique (par exemple 15 Volts) pendant un temps déterminé, les vésicules et les ions migrant au travers de la pièce. Plusieurs manières de procéder sont alors possibles, et sont adaptées en fonction des résultats recherchés et/ou des données expérimentales préalablement obtenues, s'il y a lieu, à partir de tests avec traceurs (voir ci après) : 1 - La destruction des barrières se fait naturellement au bout d'un certain laps de temps, avant traversée totale de la pièce par une première partie des ions réactifs. Auquel cas, les réactions entre ions réactifs et le matériau vont se faire jusqu'à une profondeur déterminée, par exemple 60cm, en fonction du matériau lui-même, du vecteur utilisé, etc. Il sera cependant en général difficile de savoir précisément jusqu'à quelle profondeur la consolidation ou l'étanchéité aura été realisée, à moins d'avoir pu effectuer des tests avec traceurs au préalable. La prise dans la masse du matériau est alors par exemple surveillée par mesure électrique de l'intensité du courant passant au travers de la pièce, intensité mesurée de façon connue en ellemême, et dont un exemple de résultats est donné en référence à la figure 6. On arrête d'appliquer la tension, lorsque l'intensité descend en-dessous d'un certain seuil. 2 - La destruction des barrières se fait naturellement au bout d'un certain laps de temps, supérieur au temps mis par les espèces réactives pour traverser totalement la pièce, ou se fait par application d'autres conditions opératoires. Auquel cas, on a le choix entre arrêter le champ électrique et laisser les réactions se faire dans le temps, ou bien appliquer les secondes conditions opératoires pour détruire ou accélérer la destruction des barrières. Pour savoir si les ions ont effectivement commencé à traverser la totalité de la pièce, il suffit par exemple de faire des prélèvements réguliers dans la solution catholyte et de les analyser. La figure 3 montre schématiquement l'application du procédé selon l'invention à la consolidation d'un terrain 36. Deux forages ou deux tranchées 37 et 38 sont réalisés de part et d'autre du terrain 36 à consolider. Ces forages sont alors éventuellement consolidés. L'anolyte 39 et la catholyte 40 sont introduits et évacués en continu par les circuits 41 et 42, de façon connue en elle-même et similaire à ce qui vient d'être décrit en référence à la figure 2. Une anode 43 plongée dans l'anolyte sur toute la hauteur du terrain à consolider, et une cathode 44 plongée dans la catholyte en vis à vis, appliquent un champ au travers du terrain et consolide alors la partie 45 (entre les traits interrompus 46) par application du procédé selon l'invention. Une fois la consolidation réalisée, le dispositif est evacué et les forages sont rebouchés. On va maintenant décrire plus précisément un mode de réalisation du procédé de l'invention appliqué à la consolidation d'une pierre par migration au travers de la pierre d'ions Ca2+, encapsulés dans des vésicules lipidiques. Dans le procédé plus particulièrement décrit ici, les ions calcium sont chélates par un précurseur de l'hydroxyapatite (un phosphate soluble) en phase acide dans une vésicule de taille inférieure à de l'ordre de 300nm, exprimant un potentiel zéta négatif par exemple voisin de - 40mV. La stabilité d'un tel vecteur en milieu phosphorique est acquise par la texture même de la paroi du transporteur qui est de nature phospholipidique. Mais ces conditions peuvent être adaptées en fonction de la pierre (ou du matériau) traitée. A ce titre, et pour optimiser ces conditions, des tests de type connu, utilisant par exemple des traceurs comme des ions métaux (Cu++ par exemple) ou des traceurs radioactifs sont alors mis en oeuvre sur des échantillons préalablement extraits. Ils permettent de doser et d'adapter la constitution du vecteur et la charge de son potentiel zéta pour une pénétration optimum des espèces ioniques réactives, dans la pierre ou le matériau considéré. La fabrication des vésicules ou vecteurs, transporteurs de taille nanométrique est par exemple réalise selon la technique décrite dans le document FR-A-2.649.335. L'intérêt de cette technique est de synthétiser des vésicules de taille très réduite et de distribution homogène, mais d'autres techniques peuvent bien entendu être utilises. Les vésicules peuvent être multilamellaires ou unilamellaire. Leur paroi comporte par exemple un compose amphiphile tel que - les phospholipides, comme la lécithine, les phosphatidylcholines naturelles ou synthétiques, les sphingomyélines, les phosphatidylinositols, le sphosphatidylsérines, les lysophosphatidylcholines, les dicetylphosphates. - Les détergents de synthèse ou naturels. Un compose conférant une charge positive ou négative à la surface de la membrane des vésicules est ensuite ajouté. I1 s'agit par exemple de - dipalmitoyl phosphatidylglycérol, pour obtenir une charge négative ; - ou de la stearylamine, pour obtenir une charge positive. En l'espèce le potentiel zéta des vésicules recherché doit être négatif. Par ailleurs, dans le procédé plus particulièrement decrit ici, on fait disparaître les vecteurs par l'extinction du champ électrophorétique corréle à une diminution progressive de la solubilité des éléments vectorisés agencés pour qu'il y ait une saponification très rapide des acides gras constitutifs de la paroi et à la précipitation de l'excès des phosphates. Dans un mode préféré de l'invention et en ajustant la proportion Ca/P, comme on va le voir, il y a alors transformation en hydroxyapatite qui constitue le composé le plus stable de la famille des phosphates calciques. Le principe de base de la reaction de lithification utilisé repose sur la synthèse de l'hydroxyapatite (HAP). Les différentes possibilités de synthèse de l'HAP sont décrites ci-après, la formule de base etant la suivante Cas(PO4)3OH Dans d'autres modes de réalisation, il est par ailleurs possible de substituer certaines fonctions (ou éléments) de cette formule en partant de l'équation suivante Ca1o-x (P04)6-x-y (HPO4)y (OH)L-z x, y et z étant liés par la relation d'équilibre des charges suivante: 2(10-x) = 3(6-x-y) + 2y + 2 - z avec x + y + z = 0 pour O Plus précisément les substitutions suivantes sont possibles - Ca2+ peut être remplacé par Sr2+, Ba2+, Pb2+, Ln3+, Na+, Mg2+ ; - P043 peut être remplacé par V043 , As043-, SiO44-, C032- , HPO42-, SO42- ; et - OH- peut être remplacé par F-, CI-, C032- S2-. Les principales voies de synthèse de la matière lithique sont par ailleurs données par les équations suivantes Ca4 (P04)20 + CaHP04, 2 H20 --- > Ca5 (P04)30H + 2 H20 3ss Ca3(PO)4 + CaC03 + H20 --- > 2 Ca5(P04)30H + C02 CaHP04, 2 H20 + 2CaC03 --- > Cas(P04)30H + C02 + 7 H20 CaHP04,2 H20 + ssCa3(P04)2 + CaC03 -- > Cas(P04)30H + CO2 + 2 H20 Il faut également tenir compte des délais de prise qui varient considerablement selon le type de réaction. Par exemple, on constate qu'il y a prise quasi instantanée dans le cas de la formation de composé de phosphate ss tricalcique et de phosphate monocalcique hydraté. On a représenté sur la figure 4 un schéma montrant les différentes possibilites d'obtention d'hydroxyapatite (HPA) et sur la figure 5 le diagramme de phase du système CaO - P20 5. La signification des abréviations de la figure est par ailleurs donnée dans le tableau ci-après. A partir de ces éléments, l'homme du métier va pouvoir ajuster les proportions entre Ca++ et P04---, pour obtenir l'élément dur recherché. Comme on peut le constater au vu de la figure 5 on obtient notamment une formation d'hydroxyapatite à température ambiante en recherchant un rapport Ca/P = 2. Dans la pratique, les Ca/P réels seront par exemple compris entre de l'ordre de 1,5 et 1,8, la maîtrise des concentrations relatives lors de la prise (fusion des vésicules également appelées liposomes) n'étant pas toujours parfaite. Un ensemble de composés sera donc en général obtenu dans la masse du matériau à consolider selon le tableau suivant Symbole Formule Nom Ca/P DCPD CaHP04, 2 HZO Phosphate calcique 1 di hydrate CCP Ca8H2(P04)6, 5 H20 Phosphate otocalcique 1,33 TCP Ca3 (PO4)2 Phosphate tricalcique 1,5 HAP Ca10(P04)6 OH2 Hydroxylapatite 1,67 TCPM Ca4(P04)20 Phosphate tétracalcique 2 On va maintenant décrire la mise en oeuvre du procédé de l'invention plus particulièrement décrit ci-dessus, appliqué à un exemple spécifique, à savoir la consolidation d'une éprouvette de grès rose de 50 cm. Il va de soi que l'homme du métier pourra adapter les enseignements de cet exemple, ainsi que de ce qui précède, à tous les cas spécifiques qu'il aurait à traiter en ajustant simplement les paramètres nécessaires grâce aux connaissances de base des domaines concernés par l'invention, à savoir la galénique, la chimie minérale et la diffusion d'espèce ionique dans un champ électrique. Exemple Dans cet exemple, la solution située du coté de l'anode, ou anolyte, est une solution de phosphate acide, de pH se situant dans une plage de pH aux alentours de 6,5. L'éprouvette constituée par une carotte cylindrique de 50cm de hauteur et de 25cm de diamètre, est mise en place dans un tube de vinyl dont le diamètre intérieur est légèrement inférieur au diamètre de l'éprouvette. Le montage se fait à chaud. Un appareillage de structure est ensuite installé. Il est constitué par deux T en PVC de 25cm de diamètre intérieur, et de tuyaux d'évacuation sous pression. Les deux T sont situés de part et d'autre de l'éprouvette et servent d'enceintes de rétention des solutions référencées 7 et 8 dans la figure 1. Les tuyaux sont munis à leur extrémite inférieure d'une ouverture permettant de vidanger complètement les volumes des enceintes pour procéder au nettoyage. Dans l'enceinte qui recevra la cathode, est positionné un agitateur à barre de verre, qui assure une bonne isolation électrique. Dans l'enceinte qui recevra l'anode, on introduit deux barres de graphite reliées au pôle positif d'un générateur de courant, par exemple un appareil générateur fabriqué par la société française SODILEC et susceptible de générer un courant continu de 150 Volts, avec une intensite pouvant atteindre 5 ampères. D'autre part, toujours dans l'enceinte de l'anode, se trouve un boudin de dialyse , de diamètre de 3cm et de 30cm de long. Ce boudin de dialyse est relie au compartiment cathodique par une pompe péristaltique qui assure la fermeture du circuit électrique dans ces conduits quand le circuit hydraulique secondaire (voir ci-après) fonctionne. L'ensemble des deux enceintes, cathodique et anodique, ainsi que la carotte de pierre, sont suspendus à une potence en équilibre pour éviter toute mise sous traction des joints d'étanchéité entre la carotte et chacune des enceintes. Afin de stabiliser le pH, et dans un mode de réalisation du montage avantageux applicable de façon générale au dispositif selon l'invention, un circuit secondaire est prévu pour neutraliser les enceintes anodique et cathodique, sans ajout ionique. Une fois le dispositif d'essai mis en place, une différence de potentiel de 100 Volts est appliquée à la carotte entre l'anolyte et la catholyte, le champ électrique appliqué étant fonction de la conductibilité du milieu. La catholyte est par ailleurs alimentée en continu avec une solution de vesicules diluée dans de l'eau déminéralisée, présentant une concentration de 10% d'une solution mère à 5% (Masse moléculaire vésiculaire/Masse totale) avec un débit compris par exemple entre 5 et 200 ml/mm. Le courant passant au travers de la carotte entre anolyte et catholyte est mesuré, un exemple du profil des résultats obtenus étant fourni sur la figure 6. On constate qu'à partir d'un temps déterminé (48 heures sur l'exemple de la figure 6), le courant passe par un pic puis se met à décroître rapidement, pour ne pratiquement plus passer après de l'ordre de 60 heures. Les tests effectués sur la carotte montre alors un durcissement extrêmement important de celle ci, sur toute son épaisseur, l'analyse chimique faite sur des prélevements régulièrement répartis permettant de constater la formation d'hydroxyapatite dans la masse de la carotte. Les mesures effectuées dans la catholyte montrent également de façon non destructive que puisque certaines espèces ioniques et vecteurs ont eu le temps de traverser la carotte, la consolidation est bien répartie sur l'épaisseur de celle-ci. REVENDICATIONS 1. Procédé d'introduction de matière dans la masse d'un matériau (1, 16, 36) à porosité ouverte, caractérisé - en ce que l'on réalise une migration électrophorétique dans la masse de ce matériau d'une dispersion d'espèces ioniques au sein d'une solution, sous l'effet d'un champ électrique appliqué (E) entre une première zone et une seconde zone distincte de ce matériau, - en ce que ladite dispersion contient deux espèces ioniques réactives (4, 5) de signes opposés, ces espèces ioniques étant normalement susceptibles d'interagir entre elles pour produire un élément dur ou hydrophobe (12), ou les deux à la fois, le cas échéant sous réserve d'un ajustement préalable de leurs proportions relatives au sein de la dispersion afin d'orienter ladite interaction vers la production de cet élément dur ou hydrophobe, - en ce que celle des deux espèces ioniques dont la charge est de signe opposé au potentiel zéta du matériau est associée à un vecteur (13) ayant un potentiel zéta (14) de même signe que celui du matériau, formant une barrière électriquement isolante entre ladite espèce de signe opposé et à la fois le matériau et l'autre espèce ionique réactive, et dont la stabilite peut être préservée pendant un temps suffisant pour assurer une répartition approximativement uniforme sous l'effet du champ électrique, entre la première et la seconde zone dans une partie au moins de la masse du matériau. 2. Procédé selon la revendication 1, caractérisé en ce que la matière dont est constituée le vecteur est telle qu'une interruption de l'application du champ électrique entraîne, à terme ou sensiblement immédiatement, une disparition de la barrière. 3. Procédé selon la revendication 1, caractérisé en ce que la matière du vecteur est telle qu'une augmentation sensible du champ électrique au-delà d'un seuil approximativement prédéterminé entraîne une disparition de la barrière. 4. Procédé selon la revendication 1, caractérisé en ce que la matière du vecteur est telle qu'un apport de chaleur externe au matériau au-delà d'un certain seuil de température entraîne une disparition de la barrière. 5. Procédé d'introduction de matière dans la masse d'un matériau (1, 16, 36) à porosité ouverte caractérisé - en ce que l'on réalise une diffusion électrophorétique dans la masse de ce matériau d'une dispersion de particules ionisées au sein d'une solution, sous l'effet d'un champ électrique appliqué entre une première zone et une seconde zone distincte de ce matériau, - en ce que ladite dispersion contient deux espèces ioniques réactives (4, 5) de signes opposés, ces espèces ioniques étant normalement susceptibles d'interagir entre elles pour produire un élément dur ou hydrophobe, ou les deux à la fois, le cas échéant sous réserve d'un ajustement préalable de leurs proportions relatives au sein de la dispersion afin d'orienter ladite interaction vers la production de cet élément dur ou hydrophobe, - en ce que l'on masque l'activité électrique de celle des deux espèces ioniques réactives (4) dont la charge est de signe opposé au potentiel zéta du matériau en l'associant à un vecteur (13) ayant un potentiel zéta (14) de même signe que celui du matériau, formant une barrière électrique sensiblement étanche entre espèces et matériau de signes opposés tant que sont maintenues les conditions opératoires de la diffusion électrophorétique, mais instable lorsqu'on applique au matériau d'autres conditions opératoires déterminées, - et en ce que l'on applique lesdites autres conditions opératoires déterminées lorsque les espèces sont réparties de façon approximativement uniforme entre la première et la seconde zone dans une partie au moins de la masse du matériau. 6. Procédé selon la revendication 5, caractérisé en ce que les autres conditions opératoires déterminées comprennent l'interruption de l'application du champ électrique 7. Procédé selon la revendication 5, caractérisé en ce que les autres conditions opératoires déterminées comprennent l'augmentation sensible de l'intensité du champ électrique au-delà d'un seuil compatible avec la stabilité de la barrière sensiblement étanche. 8. Procede selon l'une quelconque des revendications précédentes 5 à 7, caractérisé en ce que les autres conditions opératoires déterminées comprennent un apport de chaleur au matériau au-delà d'un seuil compatible avec la stabilité de la barrière sensiblement étanche. 9. Procédé selon l'une quelconque des revendications précédentes, caractérisé en ce que il est appliqué à la consolidation du matériau. 10. Procédé selon l'une quelconque des revendications précédentes, caractérisé en ce que le vecteur est formé de vésicules lipidiques à base de molécules amphiphiles, propres à encapsuler l'espèce ionique dont le potentiel zéta est de signe opposé à celui du matériau. 11. Procédé selon la revendication 10, caractérisé en ce que les molécules amphiphiles du vecteur d'emcapsulage sont choisies parmi les agents tensio-actifs ou les phospholipides. 12. Procédé selon l'une quelconque des revendications 9 à 11, caractérisé - en ce qu'il est appliqué à la consolidation d'un matériau lithique tel que de la pierre ou du béton poreux, - en ce que les espèces ioniques de signes opposés comportent des ions Ca++ et des ions P043', - en ce que ce sont les ions Ca++ qui sont encapsulés dans le vecteur - et en ce que les proportions relatives de ces espèces ioniques sont ajustées au préalable, compte tenu le cas échéant des éléments constitutifs du matériau lithique, de façon à entraîner une formation de phosphates calciques au sein même de la masse traitée du matériau, éventuellement après application des autres conditions aléatoires déterminées. 13. Procédé selon la revendication 12, caractérisé en ce que les phosphates calciques formés comprennent essentiellement de l'apatite. 14. Procédé selon la revendication 13, caractérisé en ce que l'apatite est de 1 'hydroxyapatite. 15. Procédé selon la revendication 12, caractérisé en ce que la formule générale du phosphate calcique recherché étant donnée par l'équation suivante : Calo-x(Po4)6-x-y(HPo4)y(oH)2-Z x, y et z étant liés par la relation d'équilibre des charges suivante: 2(10-x) = 3(6-x-y) + 2y + 2 - z avec x + y + z = 0 pour O Ln3+, Na+, Mg2+, et/ou un ou plusieurs ions P043 par un ou plusieurs éléments choisis parmi VO43, As043 , SiO4-, C032- , HPO42- SO42-, et/ou un ou plusieurs ions OH- par un ou plusieurs éléments choisis parmi F , CI-, C032 , s2 16. Procédé selon l'une quelconque des revendications 10 à 15, caractérisé en ce que les vésicules sont souples et de taille supérieure à la porosité moyenne du matériau. 17. Procédé selon l'une quelconque des revendications 10 à 16, caractérisé en ce que le diamètre moyen des vésicules est inférieur à de l'ordre de 500 nm. 18. Procédé selon l'une quelconque des revendications 1 à 9, caractérisé en ce que il est appliqué à rendre étanche le matériau. 19. Procédé selon la revendication 18, caractérisé en ce que le vecteur est formé de structures matricielles à base de molécules hydrophiles et insolubles, propres à capter l'espèce ionique dont le potentiel zéta est de signe opposé à celui du matériau. 20. Procédé selon la revendication 19, caractérisé en ce que l'espèce ionique captée par la structure matricielle est choisie parmi les molécules non hydrosolubles telles que les polymères biologiques naturels ou les polymères de synthèse. 21. Procédé selon selon l'une quelconque des revendications précédentes caractérisé en ce que le potentiel zéta du vecteur est supérieure à de l'ordre de 20 mVolts en valeur absolue. 22. Matériau lithique consolidé caractérisé par des pores chargés en apatite répartie sur une portion au moins de l'épaisseur dudit matériau lithique. 23. Matériau lithique consolidé selon la revendication 18 caractérisé par des pores chargés en apatite sensiblement répartie sur la totalité de l'épaisseur dudit matériau. 24. Matériau lithique consolidé selon la revendication 22 ou 23, caractérisé par des pores chargés en hydroxyapatite. 25. Matériau étanche caractérisé par des pores chargés en matière hydrophobe prise parmi les polymères biologiques naturels ou les polymères de synthèse, ladite matiere étant sensiblement répartie sur une portion au moins de l'épaisseur dudit matériau. 26. Matériau étanche caractérisé par des pores chargés en matière hydrophobe prise parmi les polymères biologiques naturels ou les polymères de synthèse, ladite matière étant sensiblement répartie sur la totalité de l'épaisseur dudit matériau. 27. Matériau lithique étanche selon la revendication 25 ou la revendication 26, tel que la pierre, le béton ou le béton armé 28. Dispositif (15) d'introduction de matière dans la masse d'un matériau à porosité ouverte présentant au moins deux faces externes distinctes, en vis à vis, de chaque coté dudit matériau, à savoir une premiere face (22) et une seconde face (28), caractérisé en ce que il comporte:: - une première enceinte de rétention d'une première solution (18), comprenant une paroi ouverte (20) et des moyens (23, 24) d'application de ladite paroi ouverte de façon sensiblement étanche sur ladite première face, - une seconde enceinte (26) de rétention d'une seconde solution (29), comprenant une paroi ouverte (27) et des moyens (23, 24) d'application de ladite paroi ouverte de ladite seconde enceinte de façon sensiblement étanche sur la dite seconde face, - des moyens (33) générateurs d'un champ électrique entre la première face et la seconde face, agencés pour permettre la migration électrophorétique d'espèces ioniques dispersées dans la première solution au travers du matériau vers la seconde solution, et - des moyens (25) d'alimentation en continu de la première solution avec au moins une desdites espèces ioniques. 29. Dispositif selon la revendication 28, caractérisé en ce qu'il comporte de plus des moyens (31) de prélèvement et d'analyse du contenu de la seconde solution en espèces ioniques correspondant aux espèces introduites dans la première solution. 30. Dispositif selon l'une quelconque des revendications 28 et 29, caractérisé en ce qu'il comporte de plus des moyens (33, 34) permettant d'augmenter sensiblement l'intensité du champ électrique au-delà d'un seuil déterminé. 31. Dispositif selon l'une quelconque des revendications 28, 29 et 30, caractérisé en ce qu'il comporte de plus des moyens (35) de chauffage externe du matériau au-delà d'un seuil déterminé. 32. Dispositif selon l'une quelconque des revendications 28, 29 et 30, caractérisé en ce qu'il comporte de plus des moyens (36) de chauffage interne du matériau au-delà d'un seuil déterminé, par exemple par micro-ondes. 33. Application du dispositif selon l'une quelconque des revendications 28 à 30, à la consolidation d'un matériau lithique par formation d'apatite dans la masse dudit matériau.